(57)【特許請求の範囲】
【請求項１】
（メタ）アクリロイルオキシアルキルイソシアネート中へ強制的に溶存させた二酸化炭素を含み、該（メタ）アクリロイルオキシアルキルイソシアネートに対して２０ｐｐｍ以上の二酸化炭素が溶存していることを特徴とする二酸化炭素溶存（メタ）アクリロイルオキシアルキルイソシアネート溶液。
【請求項２】
加水分解性塩素の含有量が（メタ）アクリロイルオキシアルキルイソシアネートに対して３０ｐｐｍ以下であることを特徴とする請求項１に記載の二酸化炭素溶存（メタ）アクリロイルオキシアルキルイソシアネート溶液。
【請求項３】
（メタ）アクリロイルオキシアルキルイソシアネートがホスゲンを用いて製造されたことを特徴とする請求項２に記載の二酸化炭素溶存（メタ）アクリロイルオキシアルキルイソシアネート溶液。
【請求項４】
（メタ）アクリロイルオキシアルキルイソシアネートが（メタ）アクリロイルオキシエチルイソシアネートであることを特徴とする請求項１〜３のいずれかに記載の二酸化炭素溶存（メタ）アクリロイルオキシアルキルイソシアネート溶液。
【請求項５】
（メタ）アクリロイルオキシアルキルイソシアネートに、二酸化炭素を強制的に溶存させることを特徴とする（メタ）アクリロイルオキシアルキルイソシアネートの安定化方法。
【請求項６】
（メタ）アクリロイルオキシアルキルイソシアネートが、加水分解性塩素を精製により低減した高純度（メタ）アクリロイルオキシアルキルイソシアネートであることを特徴とする請求項５に記載の（メタ）アクリロイルオキシアルキルイソシアネートの安定化方法。
【請求項７】
（メタ）アクリロイルオキシアルキルイソシアネートがホスゲンを用いて製造されたことを特徴とする請求項６に記載の（メタ）アクリロイルオキシアルキルイソシアネートの安定化方法。
【請求項８】
（メタ）アクリロイルオキシアルキルイソシアネートが（メタ）アクリロイルオキシエチルイソシアネートであることを特徴とする請求項５〜７のいずれかに記載の（メタ）アクリロイルオキシアルキルイソシアネートの安定化方法。
【請求項９】
（メタ）アクリロイルオキシアルキルイソシアネートに、二酸化炭素を強制的に溶存させて、安定化された（メタ）アクリロイルオキシアルキルイソシアネートを得ることを特徴とする安定化（メタ）アクリロイルオキシアルキルイソシアネートの製造方法。
【請求項１０】
（メタ）アクリロイルオキシアルキルイソシアネートが、加水分解性塩素を精製により低減した高純度（メタ）アクリロイルオキシアルキルイソシアネートであることを特徴とする請求項９に記載の（メタ）アクリロイルオキシアルキルイソシアネートの製造方法。
【請求項１１】
（メタ）アクリロイルオキシアルキルイソシアネートがホスゲンを用いて製造されたことを特徴とする請求項１０に記載の（メタ）アクリロイルオキシアルキルイソシアネートの製造方法。
【請求項１２】
（メタ）アクリロイルオキシアルキルイソシアネートが（メタ）アクリロイルオキシエチルイソシアネートであることを特徴とする請求項９〜１１のいずれかに記載の（メタ）アクリロイルオキシアルキルイソシアネートの製造方法。
【発明の詳細な説明】
【技術分野】
【０００１】
本発明は、安定化された（メタ）アクリロイルオキシアルキルイソシアネートおよびその安定化方法ならびに製造方法に関し、さらに詳しくは、加水分解性塩素の含有量が少なく且つ保存安定性が良好な（メタ）アクリロイルオキシアルキルイソシアネートおよび、例えばホスゲンを用いて製造した後、精製によって加水分解性塩素の含有量を低減した（メタ）アクリロイルオキシアルキルイソシアネートを安定化する方法ならびに安定化（メタ）アクリロイルオキシアルキルイソシアネートの製造方法に関する。
【０００２】
なお、本明細書において、「（メタ）アクリロイル」はアクリロイルまたはメタクリロイルを意味する。また、「（メタ）アクリロイルオキシアルキルイソシアネート」は、化合物を意味するものとして特に断りがある場合を除き、微量の酸性ガスと加水分解性塩素とを含み得る、実質的に（メタ）アクリロイルオキシアルキルイソシアネートからなる組成物を意味する。
【背景技術】
【０００３】
メタクリロイルオキシエチルイソシアネートに代表される（メタ）アクリロイルオキシアルキルイソシアネートは、水酸基、１級もしくは２級アミノ基などの置換基を有する化合物のような活性水素をもつ化合物との反応性が高いイソシアネート基と、ビニル重合が可能な炭素−炭素二重結合とを一つの分子中に有する工業上きわめて有用な化合物で、塗料・コーティング材、接着剤、ホトレジスト、歯科材料、磁性記録材料などの多くの用途に使用されている。
【０００４】
この化合物は、例えば特許文献１、２に記載されているように、ホスゲンなどを用いて製造され、一般に「加水分解性塩素」と呼ばれる不純物をその中に含んでいる。
加水分解性塩素を含有する（メタ）アクリロイルオキシアルキルイソシアネートを使用してウレタンアクリレートなどを製造すると、加水分解性塩素が触媒毒となる上、製品中に混入する塩素化合物によって、耐候性、耐食性に悪影響が出てくる。特に電子機器部品用ホトレジスト材料に使用する場合には加水分解性塩素の存在は致命的ともなりかねない。
【０００５】
従来、イソシアネート化合物中の加水分解性塩素を低減する様々な方法が提案されている。例えば、特許文献３には、加水分解性塩素を含有する（メタ）アクリロイルオキシアルキルイソシアネートに、アミン類および／またはイミダゾール類とエポキシ基を含む化合物とを添加して加熱した後、蒸留することにより加水分解性塩素の非常に少ない（メタ）アクリロイルオキシアルキルイソシアネートが得られることが記載されている。
【０００６】
ところが、本発明者らの検討において、上記のような方法により得られた（メタ）アクリロイルオキシアルキルイソシアネートは保存安定性が低く、不溶分が生成して濁ってしまい、後の使用に耐えられないものになってしまうことが確認された。このため、本発明者はこの（メタ）アクリロイルオキシアルキルイソシアネートの保存安定性を向上させるための検討を行った。
【０００７】
イソシアネート化合物の安定性を向上させる方法として、特許文献４には、非ホスゲン法によって製造されたポリイソシアネートが、経時でイソシアネート基が反応してオリゴマーを生成するため不安定であること、および二酸化炭素を含有させることにより該ポリイソシアネートが安定化されることが記載されている。しかし、ホスゲン法により得られ
るイソシアネート、特に（メタ）アクリロイルオキシアルキルイソシアネートに関しては一切検討されていない。
【０００８】
また、特許文献５にはホスゲン法により得られたジイソシアネートが二酸化炭素または二酸化硫黄により安定化されることが記載されているが、その実施例では、加水分解性塩素が６０ｐｐｍ以上と比較的多量の加水分解性塩素を含有するイソシアネート類についてのみ試験が行われている。
【特許文献１】米国特許第２，８２１，５４４号明細書
【特許文献２】特開昭５４−５９２１号公報
【特許文献３】特開平１１−２２８５２３号公報
【特許文献４】特開平７−１４９７０５号公報
【特許文献５】米国特許３，２４７，２３６号明細書
【発明の開示】
【発明が解決しようとする課題】
【０００９】
ホスゲンを使用して（メタ）アクリロイルオキシアルキルイソシアネートを製造し、これを精製して加水分解性塩素を低減した場合に、得られた（メタ）アクリロイルオキシアルキルイソシアネートが不安定になり白濁が生じるという現象はこれまで報告されておらず、その安定性を向上するための手段も知られていない。
【００１０】
本発明は、上述した従来技術に伴う問題点を解決するために為されたものであり、その目的は、安定化された（メタ）アクリロイルオキシアルキルイソシアネートおよびその安定化方法ならびに製造方法、特に、加水分解性塩素の含有量が少なく且つ保存安定性が良好な（メタ）アクリロイルオキシアルキルイソシアネートおよび、例えばホスゲンを用いて製造した後、精製によって加水分解性塩素の含有量を低減した（メタ）アクリロイルオキシアルキルイソシアネートを安定化する方法ならびに安定化（メタ）アクリロイルオキシアルキルイソシアネートの製造方法を提供することにある。
【課題を解決するための手段】
【００１１】
本発明の概要は以下の通りである。
[１]溶存させた酸性ガス（但し、塩化水素を除く）を含むことを特徴とする（メタ）アクリロイルオキシアルキルイソシアネート。
【００１２】
[２]（メタ）アクリロイルオキシアルキルイソシアネート中へ強制的に溶存させた酸性ガス（但し、塩化水素を除く）を含み、該（メタ）アクリロイルオキシアルキルイソシアネートを安定化させるために十分な量の酸性ガスが溶存していることを特徴とする（メタ）アクリロイルオキシアルキルイソシアネート。
【００１３】
[３]（メタ）アクリロイルオキシアルキルイソシアネートに対して２０ｐｐｍ以上の酸性ガスが溶存していることを特徴とする[１]または[２]に記載の（メタ）アクリロイルオキシアルキルイソシアネート。
【００１４】
[４]加水分解性塩素の含有量が（メタ）アクリロイルオキシアルキルイソシアネートに対して３０ｐｐｍ以下であることを特徴とする[３]に記載の（メタ）アクリロイルオキシアルキルイソシアネート。
【００１５】
[５]（メタ）アクリロイルオキシアルキルイソシアネートがホスゲンを用いて製造されたことを特徴とする[４]に記載の（メタ）アクリロイルオキシアルキルイソシアネート。
[６]酸性ガスが二酸化炭素であることを特徴とする[１]〜[５]のいずれかに記載の（メタ）アクリロイルオキシアルキルイソシアネート。
【００１６】
[７]（メタ）アクリロイルオキシアルキルイソシアネートが（メタ）アクリロイルオキシエチルイソシアネートであることを特徴とする[１]〜[６]のいずれかに記載の（メタ）アクリロイルオキシアルキルイソシアネート。
【００１７】
[８]（メタ）アクリロイルオキシアルキルイソシアネートに、酸性ガス（但し、塩化水素を除く）を強制的に溶存させることを特徴とする（メタ）アクリロイルオキシアルキルイソシアネートの安定化方法。
【００１８】
[９]（メタ）アクリロイルオキシアルキルイソシアネートが、加水分解性塩素を精製により低減した高純度（メタ）アクリロイルオキシアルキルイソシアネートであることを特徴とする[８]に記載の（メタ）アクリロイルオキシアルキルイソシアネートの安定化方法。
【００１９】
[１０]（メタ）アクリロイルオキシアルキルイソシアネートがホスゲンを用いて製造されたことを特徴とする[９]に記載の（メタ）アクリロイルオキシアルキルイソシアネートの安定化方法。
【００２０】
[１１]酸性ガスが二酸化炭素であることを特徴とする[８]〜[１０]のいずれかに記載の（メタ）アクリロイルオキシアルキルイソシアネートの安定化方法。
[１２]（メタ）アクリロイルオキシアルキルイソシアネートが（メタ）アクリロイルオキシエチルイソシアネートであることを特徴とする[８]〜[１１]のいずれかに記載の（メタ）アクリロイルオキシアルキルイソシアネートの安定化方法。
【００２１】
[１３]（メタ）アクリロイルオキシアルキルイソシアネートに、酸性ガス（但し、塩化水素を除く）を強制的に溶存させて、安定化された（メタ）アクリロイルオキシアルキルイソシアネートを得ることを特徴とする安定化（メタ）アクリロイルオキシアルキルイソシアネートの製造方法。
【００２２】
[１４]（メタ）アクリロイルオキシアルキルイソシアネートが、加水分解性塩素を精製により低減した高純度（メタ）アクリロイルオキシアルキルイソシアネートであることを特徴とする[１３]に記載の（メタ）アクリロイルオキシアルキルイソシアネートの製造方法。
【００２３】
[１５]（メタ）アクリロイルオキシアルキルイソシアネートがホスゲンを用いて製造されたことを特徴とする[１４]に記載の（メタ）アクリロイルオキシアルキルイソシアネートの製造方法。
【００２４】
[１６]酸性ガスが二酸化炭素であることを特徴とする[１３]〜[１５]のいずれかに記載の（メタ）アクリロイルオキシアルキルイソシアネートの製造方法。
[１７]（メタ）アクリロイルオキシアルキルイソシアネートが（メタ）アクリロイルオキシエチルイソシアネートであることを特徴とする[１３]〜[１６]のいずれかに記載の（メタ）アクリロイルオキシアルキルイソシアネートの製造方法。
【発明の効果】
【００２５】
本発明によれば、安定な（メタ）アクリロイルオキシアルキルイソシアネート、特に、加水分解性塩素の含有量が少なく且つ保存安定性に優れた（メタ）アクリロイルオキシアルキルイソシアネートが提供される。
【００２６】
本発明の安定化方法によれば、（メタ）アクリロイルオキシアルキルイソシアネートを
安定化させることが可能であり、特に、加水分解性塩素を精製により低減した（メタ）アクリロイルオキシアルキルイソシアネートを十分に安定化させることが可能である。
【００２７】
本発明の製造方法によれば、安定な（メタ）アクリロイルオキシアルキルイソシアネート、特に、加水分解性塩素の含有量が少なく且つ保存安定性に優れた（メタ）アクリロイルオキシアルキルイソシアネートが提供される。
【発明を実施するための最良の形態】
【００２８】
以下、本発明を具体的に説明する。
本発明において使用される（メタ）アクリロイルオキシアルキルイソシアネートは、下記式（I）で表される化合物である。
ＣＨ2 ＝Ｃ（Ｒ1）−ＣＯＯ−Ｒ2 −ＮＣＯ    …（I）
式（I）において、Ｒ1は水素原子またはメチル基を示し、Ｒ2はアルキレン基を示す。
Ｒ2は、好ましくは炭素数２〜６のアルキレン基である。
【００２９】
本発明では、特に好ましくは、Ｒ2がエチレン基である（メタ）アクリロイルオキシエ
チルイソシアネート、中でもメタクリロイルオキシエチルイソシアネートが使用される。（メタ）アクリロイルオキシエチルイソシアネートは、式（I）で表される化合物の中で
も、反応性がよく、入手が容易であり、取り扱いも容易である。
【００３０】
本発明者らは、（メタ）アクリロイルオキシアルキルイソシアネートを特に電子材料用途などとして使用するために、加水分解性塩素を低減することを検討してきた。特にホスゲンを用いてイソシアネートとする場合には、加水分解性塩素が必ず含まれることになり、これを低減することは容易ではない。
【００３１】
この加水分解性塩素を低減するために、本発明者らは主にエポキシ化合物で処理して蒸留する方法と、エポキシ化合物とアミン類で処理して蒸留する方法を検討していたが、このような方法によって精製を進めてゆき、加水分解性塩素が３０ｐｐｍ以下、特に１０ｐｐｍ以下となると、（メタ）アクリロイルオキシアルキルイソシアネートの安定性が急速に低下し、１日程度で白濁が生ずることが確認された。
【００３２】
そこで、この不安定化した（メタ）アクリロイルオキシアルキルイソシアネートを安定化させる方法を検討したところ、二酸化炭素などの酸性ガスを、強制的に吹き込むなどして（メタ）アクリロイルオキシアルキルイソシアネートに溶存させることにより著しく保存安定性が向上することが見出された。
【００３３】
酸性ガスとしては、例えば、二酸化炭素、二酸化硫黄および一酸化窒素が挙げられるが、ガスの安全性などの点から二酸化炭素が特に好ましい。但し、本明細書において、塩化水素は酸性ガスから除外される。（メタ）アクリロイルオキシアルキルイソシアネートのうちのメタクリロイルオキシエチルイソシアネートでは、塩化水素が存在するとイソシアネートの反応性が変化するという現象があるが、二酸化炭素の場合には、反応性に変化はほとんど見られなかった。また、二重結合の反応性（安定性）への影響もほとんどなく、むしろ、多少安定性が増加する。
【００３４】
二酸化炭素などの酸性ガスの溶存量は、これらが自然に溶け込む量では不十分であり、例えば、（メタ）アクリロイルオキシアルキルイソシアネートに管などを用いてガスを吹き込むか、あるいは、二酸化炭素の場合はドライアイスを添加するなどしてガスを強制的に溶解させる必要がある。
【００３５】
十分な保存安定性を得る観点からは、（メタ）アクリロイルオキシアルキルイソシアネ
ートに対して２０ｐｐｍ以上の濃度で酸性ガスを溶存させることが必要である。酸性ガス濃度の上限は、飽和量（場合により多少過飽和）までであり、二酸化炭素の場合は２５０ｐｐｍ程度である。
【００３６】
（メタ）アクリロイルオキシアルキルイソシアネート中における酸性ガスの溶存量の制御は、例えば、吹き込み量を制御することによって、あるいは、十分に酸性ガスを吹き込んだ後に減圧して脱気することによって行われる。
【００３７】
なお、上述したような精製工程で蒸留をする場合、通常は真空下で行われることが多いが、蒸留時に二酸化炭素を系内に供給してもよい。
本明細書において、二酸化炭素の溶存濃度（ｐｐｍ：質量／質量の値）は、ガスクロマトグラフ−質量分析計を用いて測定した。概略は以下の通りである。
（１）検量線の作成
・トルエンなどの有機溶媒に二酸化炭素を吹き込み、二酸化炭素の溶存濃度を変えた試料を２点以上作成する。これらの各試料について、全有機炭素分析計などの別手段によって二酸化炭素の溶存濃度を測定する。
・上記の各試料について、ガスクロマトグラフ−質量分析計で測定を行い、得られた二酸化炭素の面積値と、上記の別手段により測定された二酸化炭素の溶存濃度から検量線を作成する。
（２）試料の測定
・試料をガスクロマトグラフ−質量分析計で測定し、得られた二酸化炭素の面積値と、上記の検量線から二酸化炭素の溶存濃度を算出する。
【００３８】
本発明の方法で使用される（メタ）アクリロイルオキシアルキルイソシアネートは、例えば、ホスゲンを用いて製造した後、精製によって加水分解性塩素の含有量を低減したものであり、精製方法としては、例えば、加水分解性塩素を含有する（メタ）アクリロイルオキシアルキルイソシアネートにエポキシ基を含む化合物を添加して処理する方法か、あるいは、エポキシ基を含む化合物とアミン類および／またはイミダゾール類とを添加して処理した後、蒸留する方法が挙げられる。これらの精製方法の詳細は従来技術として知られており、例えば、特開平９−３２３９６８号公報、特開平１１−２２８５２３号公報に記載されている。
【００３９】
このようにして得られた、加水分解性塩素が低減された（メタ）アクリロイルオキシアルキルイソシアネートは、特に、加水分解性塩素の含有量が３０ｐｐｍ以下となると、経時的に白濁を生じるなど不安定化の現象を示し、さらに、１０ｐｐｍ以下となると急速に不安定化する。
【００４０】
しかしながら、上述したように、この不安定な（メタ）アクリロイルオキシアルキルイソシアネートに、２０ｐｐｍ以上の濃度で酸性ガスを強制的に溶存させることによって、白濁が防止され、十分な保存安定性が付与される。このようにして得られた（メタ）アクリロイルオキシアルキルイソシアネートは、加水分解性塩素の含有量が少なく、さらに十分な保存安定性を有するため、特に、電子材料用途に好適に使用することができる。
【００４１】
本明細書において、加水分解性塩素の量とは、ＪＩＳ Ｋ １５５６（トリレンジイソシアネート試験方法）の５．７に記載されている分析法、またはそれと原理的に同等な分析法で求められる塩素の値を意味する。
【００４２】
後述する実施例では、容量１００ｍｌの三角フラスコにメチルアルコール３５ｍｌ、水１５ｍｌおよび試料５ｇをとり、還流冷却器を取り付けて、３０分間加熱還流させた後、室温まで冷却し、Ｎ／１００硝酸銀溶液を用いて電位差滴定を行うことにより加水分解性
塩素の含有量を分析した。
【００４３】
このような方法によって定量される、加水分解性塩素を有する（加水分解性塩素が結合された）塩素化合物は、ある特定の化合物ではなく、複数種の塩素化合物であると推定され、複数種の塩素化合物からなる混合物の塩素が定量されると考えられる。具体的には、イソシアネートアルキル（メタ）アクリレートをＲ−ＮＣＯと表した場合、Ｒ−ＮＨ−ＣＯＣｌ、Ｒ−ＮＣｌ2 、Ｒ−Ｎ＝Ｃ（Ｃｌ）−Ｒ’・ＨＣｌ（Ｒ’はビニル基またはイソプロペニル基を示す）などの化合物が考えられるが、詳細は不明である。なお、塩化水素を強制的に溶存させた場合においても（メタ）アクリロイルオキシアルキルイソシアネートは安定化すると考えられるが、この場合は加水分解塩素が増加することになる。
［実施例］
以下、本発明を、実施例に基づいてさらに具体的に説明するが、本発明はこれらの実施例により何ら限定されるものではない。
【００４４】
なお、以下の実施例および比較例では、容量１００ｍｌの三角フラスコにメチルアルコール３５ｍｌ、水１５ｍｌおよび試料５ｇをとり、還流冷却器を取り付けて、３０分間加熱還流させた後、室温まで冷却し、Ｎ／１００硝酸銀溶液を用いて電位差滴定を行うことにより加水分解性塩素の含有量を得た。
【００４５】
また、（メタ）アクリロイルオキシエチルイソシアネート中における二酸化炭素の溶存濃度は、以下のようにして得た。
（１）検量線の作成
トルエンをアスピレーターにより脱気した後、以下の方法で二酸化炭素の濃度が異なる標準液Ａ、Ｂ、Ｃを作成した。
Ａ：窒素を４０分間吹き込んだ
Ｂ：二酸化炭素を９０秒吹き込んだ
Ｃ：二酸化炭素を２０分吹き込んだ。
【００４６】
上記標準液Ａ、Ｂ、Ｃの各１０ｍＬを、分液ロート中で精製水１０ｍＬと振とうし、二酸化炭素を抽出した。水層の無機炭素量を全有機炭素分析計（以下、ＴＯＣ計という）で測定し、二酸化炭素溶存量に換算して標準液中の二酸化炭素溶存濃度を算出し、標準液の濃度とした。
【００４７】
一方、上記標準液Ａ、Ｂ、Ｃをそれぞれガスクロマトグラフ−質量分析計（以下、ＧＣ−ＭＳ計という）に１μＬ注入し、二酸化炭素のピークにおけるｍ／ｚ＝４４の面積値を得た。
【００４８】
ＴＯＣ計による二酸化炭素溶存濃度とＧＣ／ＭＳ計による面積値から検量線を作成した。
（２）試料の測定
測定する試料１μＬをＧＣ／ＭＳ計に注入し、得られた二酸化炭素のピークにおけるｍ／ｚ＝４４の面積値と、（１）で作成した検量線とから試料中の二酸化炭素の量を算出し、試料中の二酸化炭素濃度を求めた。
【実施例１】
【００４９】
温度計、攪拌機および加熱浴を備えた容量２０００ｍｌのガラス製反応器に、加水分解性塩素の含有量が１３０ｐｐｍのメタクリロイルオキシエチルイソシアネート（沸点２１１℃）１４００ｇ、オキシラン酸素の含有量が６％のエポキシ化油脂系可塑剤（分子量：約５００、ヨウ素価：６）２２４ｇ、２，６−ジターシャリーブチル−４−メチルフェノール９．８ｇ、フェノチアジン７０ｇおよび２エチル−４−メチルイミダゾール３．７８
ｇを仕込み、１２０℃で２時間攪拌した。次いで、フェノチアジン９１ｇを添加し、約０．７ｋＰａで蒸留を行った。初留分を仕込み量の約１０％採った後、受器を切り替えて、精製メタクリロイルオキシエチルイソシアネート９００ｇを得た。この精製物における加水分解性塩素の含有量は８ｐｐｍであった。
【００５０】
得られたメタクリロイルオキシエチルイソシアネートに、二酸化炭素ガスを、ガラス管を通して約三分間吹き込んだ。次いで、メタクリロイルオキシエチルイソシアネート中に含有されている二酸化炭素の濃度を測定したところ２４３ｐｐｍであった。その後、冷暗所に保存したところ、１ヶ月以上にわたり特に変化は見られず、安定したメタクリロイルオキシエチルイソシアネートが得られた。
【実施例２】
【００５１】
温度計、攪拌機および加熱浴を備えた容量１０００ｍｌのガラス製反応器に、加水分解性塩素の含有量が１１０ｐｐｍのメタクリロイルオキシエチルイソシアネート（沸点２１１℃）５００ｇ、オキシラン酸素の含有量が６％のエポキシ化油脂系可塑剤（分子量：約５００、ヨウ素価：６）８０ｇ、２，６−ジターシャリーブチル−４−メチルフェノール３．５ｇ、フェノチアジン２５ｇおよび２エチル−４−メチルイミダゾール１．３５ｇを仕込み、１２０℃で２時間攪拌した。次いで、フェノチアジン３２．５ｇを添加し、約０．７ｋＰａで蒸留を行った。初留分を仕込み量の約１０％採った後、受器を切り替えて、精製メタクリロイルオキシエチルイソシアネート３００ｇを得た。この精製物における加水分解性塩素の含有量は７ｐｐｍであった。
【００５２】
得られたメタクリロイルオキシエチルイソシアネートに、二酸化炭素ガスを、ガラス管を通して約三分間吹き込んだ。次いで、メタクリロイルオキシエチルイソシアネート中に含有されている二酸化炭素の濃度を測定したところ２１０ｐｐｍであった。その後、冷暗所に保存したところ、１ヶ月以上にわたり特に変化は見られず、安定したメタクリロイルオキシエチルイソシアネートが得られた。
【実施例３】
【００５３】
温度計、攪拌機および加熱浴を備えた容量２００ｍｌのガラス製反応器に、加水分解性塩素の含有量が１５０ｐｐｍのメタクリロイルオキシエチルイソシアネート（沸点２１１℃）５０ｇ、オキシラン酸素の含有量が６％のエポキシ化油脂系可塑剤（分子量：約５００，ヨウ素価：６）８ｇ、２，６−ジターシャリーブチル−４−メチルフェノール０．３５ｇ、フェノチアジン０．１ｇを仕込み、１５０℃で２時間攪拌した。次いで、約０．７ｋＰａで蒸留を行った。初留分を仕込み量の約２０％採った後、受器を切り替えて、精製メタクリロイルオキシエチルイソシアネート２０ｇを得た。この精製物における加水分解性塩素の含有量は２５ｐｐｍであった。
【００５４】
得られたメタクリロイルオキシエチルイソシアネートに、二酸化炭素ガスを、ガラス管を通して約三分間吹き込んだ後、真空ポンプで減圧して、１分間脱ガスした。次いで、メタクリロイルオキシエチルイソシアネート中に含有されている二酸化炭素の濃度を測定したところ３０ｐｐｍであった。その後、冷暗所に保存したところ、１ヶ月以上にわたり特に変化は見られず、安定したメタクリロイルオキシエチルイソシアネートが得られた。
【実施例４】
【００５５】
実施例２で得られた、加水分解性塩素が７ｐｐｍのメタクリロイルオキシエチルイソシアネートに、二酸化炭素ガスを、ガラス管を通して約三分間吹き込んだ後、真空ポンプで２分間減圧し、脱気した。次いで、メタクリロイルオキシエチルイソシアネート中に含有されている二酸化炭素の濃度を測定したところ２５ｐｐｍであった。その後、冷暗所に保存したところ、１ヶ月以上にわたり特に変化は見られず、安定したメタクリロイルオキシ
エチルイソシアネートが得られた。
[比較例１]
実施例１において、得られた精製メタクリロイルオキシエチルイソシアネートに二酸化炭素ガスを吹き込まなかった。このメタクリロイルオキシエチルイソシアネート中に含有されている二酸化炭素の濃度を測定したところ１３ｐｐｍであった。その後、冷暗所に保存したところ、翌日には白濁していた。
[比較例２]
実施例２において、得られた精製メタクリロイルオキシエチルイソシアネートに二酸化炭素ガスを吹き込まなかった。このメタクリロイルオキシエチルイソシアネート中に含有されている二酸化炭素の濃度を測定したところ１０ｐｐｍであった。その後、冷暗所に保存したところ、翌日には白濁していた。
[比較例３]
実施例３において、得られた精製メタクリロイルオキシエチルイソシアネートに二酸化炭素ガスを吹き込まなかった。このメタクリロイルオキシエチルイソシアネート中に含有されている二酸化炭素の濃度を測定したところ８ｐｐｍであった。その後、冷暗所に保存したところ、３日後には白濁していた。
[比較例４]
実施例２において、得られた精製メタクリロイルオキシエチルイソシアネートに、二酸化炭素ガスを、ガラス管を通して約三分間吹き込んだ後、窒素ガスを１０分間吹き込んで脱気した。このメタクリロイルオキシエチルイソシアネート中に含有されている二酸化炭素の濃度を測定したところ１５ｐｐｍであった。その後、冷暗所に保存したところ、翌日には白濁していた。